(57)【要約】【課題】  接着力、色調、塗りやすさ、べたつき、乾燥性等に優れたかつら用粘着剤を提供する。【解決手段】  ベースポリマーと、タッキファイヤーと、増粘剤と、フィラーとを混合してなり、フィラーとして、シリカ、アルギン酸カルシウム、及びナイロンパウダーからなる群から選択された一又は二以上を有効成分として含むかつら用粘着剤とする。【選択図】    なし【特許請求の範囲】
【請求項１】
粘着剤のベース樹脂と、タッキファイヤーと、増粘剤と、フィラーとを混合してなり、前記フィラーとして、シリカ、アルギン酸カルシウム、及びナイロンパウダーからなる群から選択された一又は二以上を有効成分として含むことを特徴とするかつら用粘着剤。
【請求項２】
前記タッキファイヤーが、テルペンフェノール樹脂及び／又はロジンエステル樹脂であることを特徴とする請求項１記載のかつら用粘着剤。
【請求項３】
前記増粘剤が、ポリエーテルポリオール系ウレタンポリマーであることを特徴とする請求項１又は２記載のかつら用粘着剤。
【請求項４】
前記ベース樹脂が、アクリル酸エステル系共重合体樹脂であることを特徴とする請求項１〜３のいずれかに記載のかつら用粘着剤。
【請求項５】
前記フィラーが、前記ベース樹脂に対して、１．０重量％〜２８．０重量％含有されたことを特徴とする請求項１〜４のいずれかに記載のかつら用粘着剤。
【請求項６】
請求項１〜５のいずれかに記載のかつら用粘着剤を、頭皮に塗布し、ネット地からなるかつらベースを備えたかつらにおけるかつらベースを、前記頭皮に接着させることを特徴とするかつら用粘着剤の使用方法。
【発明の詳細な説明】
【技術分野】
【０００１】
本発明は、かつら用粘着剤に関し、特に、ネット地からなるかつらベースを備えたかつらを装着するために使用される、かつら用粘着剤に関する。
【背景技術】
【０００２】
かつらの装着方法として、かつらを頭皮に粘着剤により接着する方法がある。このような粘着剤は、皮膚に塗布するものであること、及び外観を自然に見せることが重要なかつらに適用するものであることから、特有の種々の要件を満たす必要がある。
【０００３】
すなわち、このような粘着剤には、かつらが意図せずに外れたり、ずれたりすることがないように、かつらを頭皮に強力に接着できることが求められる。また、テカリなどが生じて不自然な外観にならないように、特有の色調が求められ、頭皮に一定の厚みで塗布できるような塗りやすさも求められる。さらに、通気性やブラッシングの妨げとなるべたつきが少ないことが必要であり、装着作業性の観点からは早く乾燥することが求められる。さらにまた、汗や皮脂を吸収できるように吸水、吸油性を有するものであることが望ましく、長期間の保存が可能なように安定性に優れたものであることが望ましい。
【０００４】
このように、かつら用粘着剤は、かつらを頭皮に接着するのに適したものとするために特有の多くの優れた性能や機能を備えたものとすることが重要となっている。
【０００５】
ここで、粘着剤に関連する技術としては、特許文献１に記載の水性粘着剤、特許文献２に記載のかつら用固定剤を挙げることができる。
【先行技術文献】
【特許文献】
【０００６】
【特許文献１】特開２００２−３１７１６４号公報
【特許文献２】特開２００５−３３６６８０号公報
【発明の概要】
【発明が解決しようとする課題】
【０００７】
特許文献１に記載の水性粘着剤は、かつらを頭皮にしっかり固定でき、かつ外し易いものとすることを目的として発明されたものである。この粘着剤は、優れた粘着力を備えているが、アクリルと酢酸ビニル樹脂との共重合エマルジョンを主成分とするものであるため、臭みがあるという課題があり、改善の余地があった。
また、特許文献２に記載のかつら用固定剤は、感温性粘着剤を用いることで、かつらを頭皮に高い固定力で固定できると共に、取外しも簡単にでき、また耐水性や耐汗性にも優れたものとされている。かつらを頭皮に接着するのにより適したものとするためには、上述の通り、さらに多くの優れた性能や機能を備えたものとすることが望ましい。
【０００８】
すなわち、かつら用粘着剤は、装着した後にかつらが外れたりずれたりすることがないように、強い接着力を有すると同時に、自然な色調を有すること、なめらかに塗布できること、べたつかないこと、乾燥性に優れること、吸水及び吸油性に優れること、及び安定性に優れること等の特有の性能や機能を備えたものとすることが望ましい。
【０００９】
本発明は、上記の事情にかんがみなされたものであり、接着力、色調、塗りやすさ、べたつき、乾燥性等に優れたかつら用粘着剤、及びかつら用粘着剤の使用方法の提供を目的とする。
【課題を解決するための手段】
【００１０】
この目的を達成するため、本発明のかつら用粘着剤は、粘着剤のベース樹脂と、タッキファイヤー（粘着付与剤）と、増粘剤と、フィラー（充填材）とを混合してなり、前記フィラーとして、シリカ、アルギン酸カルシウム、及びナイロンパウダーからなる群から選択された一又は二以上を有効成分として含む構成としてある。
また、本発明のかつら用粘着剤の使用方法は、上記のかつら用粘着剤を、頭皮に塗布し、ネット地からなるかつらベースを備えたかつらにおけるかつらベースを、前記頭皮に接着させる方法としてある。
【発明の効果】
【００１１】
本発明によれば、接着力、色調、塗りやすさ、べたつき、乾燥性等に優れたかつら用粘着剤及びその使用方法を提供することが可能となる。
【図面の簡単な説明】
【００１２】
【図１】本発明の実施形態に係るかつら用粘着剤の性能の評価結果（実施例１−１８）を示す図である。
【図２】本発明の実施形態に係るかつら用粘着剤の性能の評価結果（実施例１９−３６）を示す図である。
【図３】本発明の実施形態に係るかつら用粘着剤の性能の評価結果（実施例３７−４５）を示す図である。
【図４】比較例のかつら用粘着剤の性能の評価結果（比較例１−１３）を示す図である。
【図５】本発明の実施形態に係るかつら用粘着剤の性能の評価結果（実施例４６−６３）を示す図である。
【図６】本発明の実施形態に係るかつら用粘着剤の性能の評価結果（実施例６４−８１）を示す図である。
【図７】本発明の実施形態に係るかつら用粘着剤の性能の評価結果（実施例８２−９０）を示す図である。
【図８】比較例のかつら用粘着剤の性能の評価結果（比較例１４−２６）を示す図である。
【発明を実施するための形態】
【００１３】
以下、本発明の実施形態に係るかつら用粘着剤、及びかつら用粘着剤の使用方法について、詳細に説明する。
本実施形態のかつら用粘着剤は、粘着剤のベース樹脂と、タッキファイヤーと、増粘剤と、フィラーとを混合してなり、フィラーとして、シリカ、アルギン酸カルシウム、及びナイロンパウダーからなる群から選択された一又は二以上を有効成分として含むことを特徴とする。
【００１４】
本実施形態のかつら用粘着剤における粘着剤のベース樹脂としては、水溶性エマルジョンであることが好ましく、アクリル系樹脂を好適に用いることができ、特に、アクリル酸エステル系共重合体樹脂を好適に用いることができる。
アクリル酸エステル系共重合体樹脂を構成する（メタ）アクリル酸エステル系モノマーは、特に限定されず、種々のものを用いることができる。例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｎ−ヘキシル（メタ）アクリレート、２−エチルヘキシル（メタ）アクリレート、シクロヘキシル（メタ）アクリレート、イソオクチル（メタ）アクリレート、ｎ−オクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、イソウンデシル（メタ）アクリレート、ドデシル（メタ）アクリレート、イソドデシル（メタ）アクリレート、トリデシル（メタ）アクリレート、イソトリデシル（メタ）アクリレート、テトラデシル（メタ）アクリレート等の脂肪族（メタ）アクリレート、ベンジル（メタ）アクリレート、フェニル（メタ）アクリレート等の芳香族（メタ）アクリレート等が挙げられ、炭素数４〜１２、特には４〜１０、更には４〜８のアルキル基を含有する（メタ）アクリル酸アルキルエステルが好ましく、具体的にはｎ−ブチル（メタ）アクリレート、２−エチルヘキシル（メタ）アクリレート等が好ましく用いられ、２−エチルヘキシル（メタ）アクリレートが特に好ましく用いられる。これらの２種類以上を混合して用いても良い。
【００１５】
本実施形態のかつら用粘着剤におけるタッキファイヤー（粘着付与剤）としては、粘着剤において一般的に使用されているものを用いることができる。例えば、テルペン系樹脂（α−ピネン、β−ピネン等の重合体又は共重合体）、ロジン誘導体（ロジン、重合ロジン、水添ロジン、及びそれらのグリセリン、ペンタエリスリトール、エチレングリコール、ジエチレングリコール等とのエステルなど）、石油系樹脂、フェノール系樹脂、キシレン系樹脂等が挙げられる。これらの２種類以上を混合して用いても良い。
【００１６】
本実施形態のかつら用粘着剤は、タッキファイヤーが、ベース樹脂に対して、５．０重量％〜１２．０重量％含有されたものとすることが好ましく、６．０重量％〜１１．０重量％含有されたものとすることがより好ましく、７．０重量％〜１０．０重量％含有されたものとすることがさらに好ましく、８．０重量％〜９．０重量％含有されたものとすることが特に好ましい。
【００１７】
本実施形態のかつら用粘着剤における増粘剤としては、粘着剤において一般的に使用されているものを用いることができる。例えば、ウレタン系増粘剤、セルロース系増粘剤、天然高分子系増粘剤等が挙げられる。具体的には、ポリエーテルポリオール系ウレタンポリマー、メチルセルロース、エチルセルロース、ヒドロキシメチルセルロース、ヒドロキシエチルセルロース、ヒドロキシプロピルセルロース、ヒドロキシプロピルメチルセルロース、カルボキシメチルセルロース、キサンタンガム、ジェランガム、グアガム、アルギン酸ナトリウム、カラギーナン、ペクチン、ポリアクリルアミド、ポリエチレンオキサイド、ポリビニルアルコール等が挙げられる。これらの２種類以上を混合して用いても良い。
【００１８】
本実施形態のかつら用粘着剤は、増粘剤が、ベース樹脂に対して、０．２重量％〜７．０重量％含有されたものとすることが好ましく、０．５重量％〜５．０重量％含有されたものとすることがより好ましく、１．０重量％〜３．０重量％含有されたものとすることがさらに好ましく、１．５重量％〜２．０重量％含有されたものとすることが特に好ましい。
【００１９】
本実施形態のかつら用粘着剤におけるフィラー（充填剤）としては、シリカ、アルギン酸カルシウム、及びナイロンパウダーからなる群から選択された一又は二以上を有効成分として用いることが好ましい。
ここで、フィラーは、一般に粉体の原料であり、粘着剤や接着剤に補助的に添加することにより、嵩増し、増粘、凝集力の向上を図るためのものである。本実施形態のかつら用粘着剤では、このフィラーの材質の選択と、その添加量を調整することによって、かつら用粘着剤の接着力、色調、塗りやすさ、べたつき、乾燥性、吸水及び吸油性、並びに安定性等のバランスを最適化している。
【００２０】
なお、本実施形態のかつら用粘着剤の性能や機能の評価指標としての接着力、色調、塗りやすさ、べたつき、乾燥性のうち、塗りやすさ、乾燥性は主として装着作業性に関連し、接着力、色調、べたつきは、主として外観と装着感に影響する。
【００２１】
かつら用粘着剤の接着力は、粘着剤に粉体状のフィラーを添加することで、向上させることができる。フィラーの添加量を増加すると、一定量までは接着強度は増加するが、これを超えると接着強度は低下する。
本実施形態のかつら用粘着剤では、上記のフィラーを適量添加することで、接着力を高めつつ、その他の性質や機能を合せて向上させることが可能となっている。
【００２２】
かつら用粘着剤の色調としては、粘着剤被膜のつや消し効果があることが求められる。すなわち、頭皮に塗布されたかつら用粘着剤の表面の状態は、かつらベースのメッシュの隙間から目視できる。このため、不自然な光沢や色調が生じないようにする必要がある。
例えば、粘着剤が乾燥した後の状態に光沢が生じたり、あるいは白化したり、その他の色調が生じることによって、かつらの自然さが阻害される場合がある。
そこで、本実施形態のかつら用粘着剤においては、上記のフィラーを適量添加することで、フィラーによって生じた粘着剤表面の凹凸が光を乱反射させ、つやを抑えることを可能にしている。ただし、フィラーの種類や添加量によっては、フィラー自体が光ったり、過度に白くなったりするなど、外観が不自然となることから、適切な種類の選定と適性量の添加が重要である。
【００２３】
かつら用粘着剤は、高粘度でありながら、クリーム状のなめらかな塗布感が求められる。すなわち、頭皮に塗布して乾燥させた状態において十分な被膜強度を得るためには、ある程度の塗布厚（１６０μｍ以上）を確保する必要がある。そのためには水のように粘度が低いと、一定の膜厚を確保することが難しくなる一方、粘度が高くなるにつれて塗布面を均一に仕上げることが困難となる。
そこで、本実施形態のかつら用粘着剤においては、上記のフィラーを適量添加することで、塗布厚を確保するために十分な粘度が得られ、かつ塗布しやすいクリーム状のなめらかな液性を実現している。
【００２４】
かつら用粘着剤は、べたつきを抑えたものとする必要がある。すなわち、かつら用粘着剤にべたつきが生じて、かつら用粘着剤がかつらベースのメッシュを透過して毛髪の根本に浸出すると、かつらのブラッシングが困難となる。また、かつら用粘着剤が枕などに転移したり、汗と混じることで垂れが生じる場合があるなど、かつら用粘着剤のべたつきは、かつらの使用において深刻な問題となる。
そこで、本実施形態のかつら用粘着剤においては、上記のフィラーを適量添加することで、このようなべたつきの問題を改善することを可能としている。
【００２５】
かつら用粘着剤は、早く乾燥するものであることが好ましい。かつら用粘着剤が早く乾燥すれば、かつらを頭部に装着するための施術時間を短くすることができるためである。
本実施形態のかつら用粘着剤は、上記のフィラーを適量添加することで、乾燥性に優れたものとなっている。
【００２６】
かつら用粘着剤は、吸水及び吸油性に優れたものであることが好ましい。これにより、頭皮表面の汗や皮脂の状態をある程度調整することができ、肌の状態に左右されにくい接着力と快適な装着感を得ることが可能となる。
本実施形態のかつら用粘着剤は、上記のフィラーを適量添加することで、吸水及び吸油性に優れたものとなっている。
【００２７】
水性エマルションタイプの粘着剤に共通する問題点として、安定性が挙げられる。すなわち、このような粘着剤を長期間保管すると、離水して品質が劣化しやすいという問題がある。
本実施形態のかつら用粘着剤における上記のフィラーは分散性が良好であり、沈降が少なく、吸水性（保水性）を有するため、水性エマルションタイプの粘着剤に特有の離水現象を改善することが可能となっている。
【００２８】
以上のような観点から、本実施形態のかつら用粘着剤は、フィラーが、ベース樹脂に対して、１．０重量％〜２８．０重量％含有されたものとすることが好ましく、１．５重量％〜２６．０重量％含有されたものとすることがより好ましく、３．０重量％〜２３．０重量％含有されたものとすることがさらに好ましく、６．０重量％〜２０．０重量％含有されたものとすることが一層好ましく、１０．０重量％〜１９．０重量％含有されたものとすることが特に好ましい。
【００２９】
本実施形態のかつら用粘着剤において、さらに他の成分を含有させることもできる。
例えば、抗炎症剤、殺菌剤、及び防腐剤等を含有させることができる。このとき、これらの成分としては、かつら用粘着剤の粘着力や頭皮への悪影響が認められないものを選択することが重要である。
抗炎症剤、殺菌剤としては、レゾルシン及び／又は塩化セチルピリジニウムを好適に配合させることができる。
また、防腐剤としては、フェノキシエタノールを好適に配合させることが可能である。かつら用粘着剤に当該防腐剤を使用した場合に、粘着力が安定的に保たれること、及び経時安定性が保たれることが確認されている。
【００３０】
本実施形態のかつら用粘着剤は、ベース樹脂組成物と、タッキファイヤーと、増粘剤と、フィラーとを混合して攪拌することによって製造することができる。例えば、真空乳化釜などを使用して、常温で、ベース樹脂組成物、タッキファイヤー、フィラー、増粘剤の順で混合し、十分に乳化するまで攪拌することによって得ることができる。
【００３１】
本実施形態のかつら用粘着剤の使用方法は、上記のかつら用粘着剤を、頭皮に塗布し、ネット地からなるかつらベースを備えたかつらにおけるかつらベースを、頭皮に接着させる方法とすることが好ましい。
具体的には、かつら用粘着剤を塗布部材に少量取り出して、これを頭皮に軽くパッティングすることで塗布し、さらにこれを引き延ばす。このとき、かつらベースの周縁に対応する頭皮上に円周状に塗布し、その円内において格子状に塗布することが好ましい。そして、１回目の塗布を完了すると、所定の時間（５分間から１０分間程度）、自然乾燥させた後、２回目の塗布を行うことが好ましい。これにより、乾燥させた状態において十分な被膜強度を得るために必要な塗布厚を確保することができる。
そして、２回目の塗布の完了後に、さらに所定の時間（５分間から１０分間程度）、自然乾燥させ、かつらにおけるかつらベースを、かつら用粘着剤が塗布された頭皮に載せて接着させる。
【００３２】
このようにして、本実施形態のかつら用粘着剤を使用して装着されたかつらは、接着力に優れると共に、その接着部分が自然な色調であり、べたつかず、使用者に快適な装着感を与えるものとなる。
【実施例】
【００３３】
以下、本発明の実施形態に係るかつら用粘着剤、及びかつら用粘着剤の使用方法の効果を確認するために行った試験について、具体的に説明する。
【００３４】
（実施例１〜９０）
本発明の実施形態に係るかつら用粘着剤を以下のように製造した。
真空乳化釜を使用して、常温で、ベース樹脂組成物、タッキファイヤー、フィラー、増粘剤の順で混合し、十分に乳化するまで攪拌して、本実施形態に係るかつら用粘着剤を得た。配合成分の割合は、図１〜３、及び図５〜７に示す通りである。
具体的には、ベース樹脂組成物としては、日本カーバイド工業株式会社のニカゾールTS620（2-エチルヘキシルアクリレート（58％）、ポリ＝ノニルフェニルエーテル（2.2％）、水（39.8％））（ベース樹脂組成物ａ）と、日本カーバイド工業株式会社のニカゾールMH-6010（2-エチルヘキシルアクリレート（58％）、ポリオキシエチレン＝ラウリルエーテル（2.0％）、水（40％））（ベース樹脂組成物ｂ）の２種類のうちの一方を、１００ｇ配合した。
【００３５】
また、タッキファイヤーとしては、荒川化学工業株式会社のタマノルE-300NT（テルペンフェノール樹脂、アニオン系、ノニオン系乳化剤（53％）、水（47％））（タッキファイヤーａ）と、荒川化学工業株式会社のスーパーエステルE-730-55（安定化ロジンエステル樹脂、アニオン系乳化剤（55％）、水（45％））（タッキファイヤーｂ）の２種類のうちの一方を、５ｇ配合した。
【００３６】
また、増粘剤としては、株式会社ADEKAのアデカノールUH-450VF（ポリエーテルポリオール系ウレタンポリマー（30％）、ポリオキシアルキレンエーテル（25％）、水（45％））（増粘剤ａ）と、株式会社ADEKAのアデカノールUH-756VF（非イオン活性剤（32％）、水（68％））（増粘剤ｂ）の２種類のうちの一方を、１ｇ配合した。
【００３７】
また、フィラーとしては、シリカ（AGCエスアイテック株式会社  サンスフェア  H-122)（フィラーａ）と、アルギン酸カルシウム（日清紡ケミカル株式会社  フラビカファインN）（フィラーｂ）と、ナイロンパウダー（株式会社トーア紡コーポレーション  POMP605)（フィラーｃ）から選択した１種類、２種類、又は３種類を、合計で１ｇ〜１５ｇ配合した。
【００３８】
（比較例１〜２６）
比較例のかつら用粘着剤を以下のように製造した。
真空乳化釜を使用して、常温で、ベース樹脂組成物、タッキファイヤー、増粘剤の順で混合し、十分に乳化するまで攪拌して、比較例のかつら用粘着剤を得た。配合成分の割合は、図４、８に示す通りである。
具体的には、ベース樹脂組成物としては、上記のベース樹脂組成物ａとベース樹脂組成物ｂの一方を１００ｇ配合した。また、タッキファイヤーとしては、上記のタッキファイヤーａとタッキファイヤーｂの一方を５ｇ又は２５ｇ配合した。また、増粘剤としては、上記の増粘剤ａと増粘剤ｂの一方を、１ｇ又は７ｇ配合した。また、フィラーは、配合しなかった。
【００３９】
（かつら用粘着剤の性能の評価）
（１）粘着力
かつら用粘着剤の粘着力は、引っ張り試験機による測定と、指による粘着力の官能評価とを総合して評価した。具体的には、引っ張り試験機による測定の評価結果と官能評価結果の平均値（小数点以下は四捨五入）を粘着力の評価結果とした。
【００４０】
引っ張り試験機による測定では、かつら用粘着剤を２回塗布して得られた粘着シート（縦200mm、横25mm）を、試験板（ＳＵＳ３０４鋼板）に張り付けて、引っ張り試験機（株式会社エー・アンド・デイ、テンシロン、RTF1250）を用いて、１８０°の剥離試験を実施した。試験結果の実測値の小数点以下は、測定時の誤差とみなして切り捨てた。
【００４１】
引っ張り試験機による測定結果の評価基準は、以下の通りである。
・２９Ｎより大きい  ５
・２５〜２９Ｎ      ４
・２０〜２４Ｎ      ３
・１５〜１９Ｎ      ２
・１５Ｎ未満        １
【００４２】
粘着力の官能評価（指での官能評価）では、かつら用粘着剤を、人差し指と親指へ両指併せて約０．１ｇ取って乾燥させ、その後、人差し指と親指を付けて接着し、３０秒後に両指を離したときの力の強さを官能的に評価した。官能評価は、３名の評価者により行った。
官能評価の結果は、３名の評価結果の平均値の小数点以下を四捨五入して得た。以下の官能評価についても同様である。
【００４３】
指での官能評価の評価基準は、以下の通りである。
・強い      ５
・やや強い  ４
・普通      ３
・やや弱い  ２
・弱い      １
【００４４】
（２）色調
かつら用粘着剤の色調は、かつら用粘着剤をフィルムに塗布して乾燥させた状態を目視で観察することによる官能評価により評価した。
具体的には、易接着フィルム（東洋紡株式会社、コスモシャインA4100，A4300）上に、かつら用粘着剤を１００μｍの厚みで塗布して評価用のサンプルを作製した。そして、各サンプルにおけるかつら用粘着剤の透明度及び表面のツヤ等を考慮し、見た目の自然さについて総合的に評価した。
【００４５】
色調の評価基準は、以下の通りである。
・極めて良好    ５
・非常に良好    ４
・良好          ３
・やや不自然    ２
・不自然        １
【００４６】
（３）塗りやすさ
かつら用粘着剤の塗りやすさは、粘着剤の厚みを確保する上での塗りやすさであり、上記の色調を評価するためのサンプルを作製する際の塗布のし易さと塗布状態を目視で観察することによる官能評価により評価した。
【００４７】
塗りやすさの評価基準は、以下の通りである。
・良好      ５
・やや良好  ４
・普通      ３
・やや不良  ２
・不良      １
【００４８】
（４）べたつき
かつら用粘着剤のべたつきは、ボールタックテスター（株式会社安田精機製作所、ボールタックテスター183-BT）を用いて測定した。測定方法は以下の通りである。
かつら用粘着剤を２回塗布して得られた粘着シート（縦200mm、横150mm）を、３０°の斜面上に長手方向に傾斜するように固定した。粘着シートの上側半分をカバーシートで覆い、測定用ボールの滑走をスタートさせる滑走基点から100mmの区間を助走距離とした。粘着シートの下側半分は粘着シートが露出した100mmの区間であり、これを滑走距離とした。
【００４９】
測定用ボールとしては、サイズが３２／３２（直径2.5cm）から１／３２（直径0.078cm）までの３２種類の卵形のボールを使用した。そして、滑走させたボールが粘着シートに付着して停止した、最大のボールの大きさを、ボールタック実際値として得た。本測定において、サイズが２１以上のボールは付着しなかった。
【００５０】
なお、粘着剤業界においては、一般的にべたつきが強い（ボールタックの数値が大きい）方が、性能が高いと評価される傾向がある。しかしながら、かつら用粘着剤については、使用感の点からべたつきが少ないことが望ましく、数値が小さいほど評価が高くなる。
【００５１】
べたつきの評価基準は、ボールのサイズの範囲ごとに、以下の通りである。
・１〜４        ５
・５〜８        ４
・９〜１２      ３
・１３〜１６    ２
・１７〜２０    １
【００５２】
（５）乾燥性
かつら用粘着剤の乾燥性は、かつら用粘着剤をフィルムに塗布して、その乾燥具合を目視で観察することによる官能評価により評価した。
【００５３】
乾燥性の評価基準は、以下の通りである。
・早い        ５
・やや早い    ４
・普通        ３
・やや遅い    ２
・遅い        １
【００５４】
上記のようにして得られた各指標の評価結果の合計値を算出して、総合評価の判定を行った。
総合評価の判定基準は、評価結果の合計値の範囲ごとに、以下の通りである。
・２３〜２５    極めて良い（☆）
・２０〜２２    非常に良い（◎）
・１７〜１９    良い（○）
・１４〜１６    やや悪い（△）
・０〜１３      悪い（×）
【００５５】
図１〜８に示されるように、実施例１〜９０のかつら用粘着剤の総合評価は、いずれも極めて良いか、非常に良いか、又は良いものとなっている。
一方、比較例１〜２６のフィラーを含まないかつら用粘着剤は、悪いものとなっている。
このように実施例１〜９０のかつら用粘着剤は、接着力、色調、塗りやすさ、べたつき、及び乾燥性のバランスが優れたものとなっていることが分かる。
【００５６】
なお、実施例においては、ベース樹脂ａを配合した場合とベース樹脂ｂを配合した場合の評価が同一となった。これは、これらのベース樹脂の相違によるかつら用粘着剤の性質や機能への影響よりも、フィラーの添加によるそれらへの影響の方が大きいためであると考えられる。
【００５７】
本発明は、以上の実施形態や実施例に限定されるものではなく、本発明の範囲内において、種々の変更実施が可能であることは言うまでもない。例えば、かつら用粘着剤の成分として、香料やその他の成分を追加で含有させるなど、適宜変更することが可能である。
【産業上の利用可能性】
【００５８】
本発明は、ネット地からなるかつらベースを備えたかつらに好適に利用することが可能である。
【図１】
2018090743.tif 000002
【図２】
2018090743.tif 000003
【図３】
2018090743.tif 000004
【図４】
2018090743.tif 000005
【図５】
2018090743.tif 000006
【図６】
2018090743.tif 000007
【図７】
2018090743.tif 000008
【図８】
2018090743.tif 000009
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
頭皮に塗布して使用するかつら用粘着剤であって、
粘着剤のベース樹脂と、タッキファイヤーと、増粘剤と、フィラーとを混合してなり、前記フィラーとして、シリカ、アルギン酸カルシウム、及びナイロンパウダーからなる群から選択された一又は二以上を有効成分として含み、
前記フィラーが、前記ベース樹脂に対して、１．０重量％〜２８．０重量％含有された
ことを特徴とするかつら用粘着剤。
【請求項２】
前記タッキファイヤーが、テルペンフェノール樹脂及び／又はロジンエステル樹脂であることを特徴とする請求項１記載のかつら用粘着剤。
【請求項３】
前記増粘剤が、ポリエーテルポリオール系ウレタンポリマーであることを特徴とする請求項１又は２記載のかつら用粘着剤。
【請求項４】
前記ベース樹脂が、アクリル酸エステル系共重合体樹脂であることを特徴とする請求項１〜３のいずれかに記載のかつら用粘着剤。
【請求項５】
請求項１〜４のいずれかに記載のかつら用粘着剤を、頭皮に塗布し、ネット地からなるかつらベースを備えたかつらにおけるかつらベースを、前記頭皮に接着させることを特徴とするかつら用粘着剤の使用方法。